(57)【要約】【課題】  滲出液の多少にかかわらず、創傷部を常に安定して適度な湿潤状態に保つことができ、かつ創傷部に引っ付きにくい、治癒の促進に有効な創傷被覆材を提供する。【解決手段】  創傷部に当接する側から、透水性の表面シート２、保水性シート３、吸水性の中間シート４、不透水性の裏面シート５の順に積層された創傷被覆材において、該表面シートがＪＩＳＫ６７６８に規定する表面濡れ張力が３８〜５４ｍＮ／ｍであって、かつ孔径０．１〜３ｍｍ、開孔率１０〜５０％の有孔フィルムであることを特徴とする。【選択図】図１
0003159787.tif 000002
【実用新案登録請求の範囲】
【請求項１】
創傷部に当接する側から、透水性の表面シート、保水性シート、吸水性の中間シート、不透水性の裏面シートの順に積層された創傷被覆材において、該表面シートがＪＩＳＫ６７６８に規定する表面濡れ張力が３８〜５４ｍＮ／ｍであって、かつ孔径０．１〜３ｍｍ、開孔率１０〜５０％の有孔フィルムであることを特徴とする創傷被覆材。
【考案の詳細な説明】
【技術分野】
【０００１】
本考案は、皮膚表面の創傷部を被覆して治療する際に使用する創傷被覆材に関する。
【背景技術】
【０００２】
従来より、創傷部の治療は、専ら創傷部を乾燥させるのが皮膚の早期再生に有効とされてきたが、最近の創傷治療では、創傷部からの滲出液に含まれる成分が創傷の治癒の促進に役立つことから、創傷部を適度な湿潤状態に保ちながら治療するのが最善とされている。
【０００３】
ところが、創傷部は皮膚が薄く傷付きやすいため、過度な湿潤状態では滲出液の圧力によって創傷部の皮膚の再生・回復が悪くなったり、被覆材が創傷部に貼り付いて被覆材を剥がす際に創傷部を傷めてかえって治癒が大幅に遅れるといった問題がある。
【０００４】
かかる湿潤状態の調整可能な創傷被覆材として、創傷部側に位置する表面シートの孔の開口率を特定したり、２枚の表面シートのそれぞれの開口率を特定することで滲出液の透過量を調整した創傷被覆材（特許文献１及び２参照）や、特定の初期耐水圧の機能を有する層で創傷部位を覆うようにした創傷被覆材（特許文献３参照）が提案されている。
【先行技術文献】
【特許文献】
【０００５】
【特許文献１】特開２００８−１１３７８１号公報
【特許文献２】特開２００８−１１３９５２号公報
【特許文献３】ＷＯ２００５−０００３７２号公報
【０００６】
しかしながら、特許文献１及び２に記載の創傷被覆材は、いずれも表面シートの開口率が小さいために、滲出液の多い創傷では滲出液が創傷部に溜まりすぎ、かえって治癒を遅らせることとなる。また、特許文献３の創傷被覆材では、初期耐水圧機能の１つに高い撥水性を有することを必須要件としているが、撥水性が高すぎると創傷部を覆う被覆材全体に滲出液が均一に馴染めず、滲出液が点在する形となって創傷部の湿潤状態が安定しないことから、この場合も治癒の遅れを余儀なくされる。
【考案の概要】
【考案が解決しようとする課題】
【０００７】
本考案は、滲出液の多少にかかわらず、創傷部を常に安定して適度な湿潤状態に保つことができ、かつ創傷部に引っ付きにくい、治癒の促進に有効な創傷被覆材の提供を目的とする。
【課題を解決するための手段】
【０００８】
本考案者は、上記目的を達成すべく、創傷部に当接するシートの種類やその表面特性等について鋭意検討した結果、特定の濡れ張力と開孔径及び開孔率を有するフィルムであって、かつ該フィルムの創傷部に当接する側の反対面に適度の保水性を有するシートを配することで、安定した湿潤状態が保て、しかも創傷部に引っ付くことなく容易に剥がせられることを突き止め、本考案を完成させるに至ったものである。
【０００９】
即ち、本考案は、創傷部に当接する側から、透水性の表面シート、保水性シート、吸水性の中間シート、不透水性の裏面シートの順に積層された創傷被覆材において、該表面シートがＪＩＳＫ６７６８に規定する表面濡れ張力が３８〜５４ｍＮ／ｍであって、かつ孔径０．１〜３ｍｍ、開孔率１０〜５０％の有孔フィルムであることを特徴とする創傷被覆材である。
【００１０】
本考案において、創傷部に当接する透水性の表面シートは、ＪＩＳＫ６７６８（プラスチック・フィルム及びシート・ぬれ張力試験方法）に規定する表面濡れ張力が３８〜５４ｍＮ／ｍ、好ましくは４０〜５０ｍＮ／ｍであって、かつ孔径０．１〜３ｍｍ、開孔率１０〜５０％の有孔フィルムである。
【００１１】
有孔フィルムの表面濡れ張力が３８ｍＮ／ｍ未満では、撥水性が高くなって滲出液が有孔フィルム全体に均一に馴染めず、滲出液が創傷部に部分的に点在する形となって早期の治癒が望めない。一方、表面濡れ張力が５４ｍＮ／ｍを超えると、被覆材が創傷部に引っ付き易くなって、引き剥がす際に創傷部を傷めるという問題が生起する。
【００１２】
また、有孔フィルムの表面濡れ張力は、その孔径や開孔率とも関連し、孔径と開孔率が本考案の範囲外では表面濡れ張力が３８〜５４ｍＮ／ｍであっても滲出液が溜まりすぎるかあるいは乾燥して均一な湿潤状態が保てない。かかる有孔フィルムとしては、ポリエチレン、ポリプロピレン、ポリエステル、ポリアミド、ポリウレタン等を主材とする厚さ１〜５０μｍ程の上記表面濡れ張力を有するフィルムであればいかなるものでも差し支えないが、フィルムの強度や衛生性等を考慮すると厚さ３〜１２μｍのポリエステル系フィルムが好ましく、また突孔加工によって断面すり鉢状に穿孔されたメッシュフィルムでも使用可能である。ここで、ポリエステル系フィルムとしては、ポリエチレンテレフタレート、ポリエチレンテレイソフタレート、シクロヘキシレンジメチルテレフタレート等の結晶性又は非晶性ポリエステルフィルムが例示できる。
【００１３】
本考案の創傷被覆材は、上記表面シートの裏側に保水性シートを介して吸水性の中間シートを積層したものである。ここで保水性シートは、透水性の表面シートを通って出てくる滲出液を速やかに吸収保持し、余剰の滲出液を中間シートに吸収させる、所謂滲出液の溜まりを調整する働きを奏し、もって創傷部を常に適度な湿潤状態に保つ効果をもたらすものである。
【００１４】
かかる保水性シートとしては、コットン、綿、パルプ等の織布や不織布が使用可能であり、中でも衛生性に優れ、高い吸水性と保水性を有するコットン繊維製の不織布が好ましい。この保水性シートは、滲出液の溜り調整の観点から、目付量１０〜５０ｇ／ｍ２のシートを保水量が３００〜２０００ｇ／ｍ２になるよう適宜の枚数を積層して用いるもので、例えば目付量２８ｇ／ｍ２で保水量３００ｇ／ｍ２のコットン製不織布であれば１〜６枚積層して用いるとよい。尚、この保水性シートは、表面シートと中間シートの間に積層するのが一般的であるが、滲出液の多い創傷部には中間シートの裏側にも適宜積層するのが好ましい。
【００１５】
本考案において、吸水性の中間シートとはパルプ繊維等の親水性繊維製の強化吸水紙の間に顆粒（粉末）状の吸水性ポリマーを挟持した医療用に用いられる吸水性シートであればいかなるものも使用でき、その吸水能は０．９％生理食塩水に対し自重の２０倍以上、好ましくは３０〜１００倍、より好ましくは４０〜８０倍程度の吸水性シートを用いるのが好適である。ここで吸水性ポリマーとしては、架橋構造を有し、重合体の構成成分としてカルボキシル基及びカルボキシレート基を有する高吸水性のポリマーであればいかなるものでも使用できる。中でも、ポリアクリル酸塩架橋物、アクリル酸エステル−酢酸ビニル共重合体の加水分解物、アクリル酸塩−アクリルアミド共重合体架橋物及びポリアクリロニトリル架橋体物の加水分解物等が好適である。
【００１６】
また、本考案の創傷被覆材において不透水性の裏面シートは、素材中を水が通過しないシートであればいかなるものでも差し支えないが、経済性や柔軟性の点でプラスチック製フィルム、特に厚さ５〜５０μｍのポリエチレンやポリプロピレン等のフィルムが好ましく、更に該フィルムに炭酸カルシウムや酸化チタン、タルク等を添加して着色かつ高透湿性となしたり、格子状の印刷を施して滲出液の拡散状態を目視で確認出来るようにすることができるほか、該フィルムの裏面に不織布等を貼合して補強したものでもよい。
【００１７】
本考案の創傷被覆材は、上記の如く創傷部に当接する側から表面シート、保水性シート、中間シート、裏面シートの順に積層したもので、ここで言う「積層」とは単に双方が重ね合わさっている状態を主として意味するが、双方が縫製、貼着、接着等の方法で部分的に接合されていてもよい。また、本考案の創傷被覆材は、滲出液の漏れを防ぐために、表面シートと裏面シートの寸法を保水性シートや中間シートより少し大きくして、双方の周縁部のみを熱融着等の方法で接着したものが好ましい。
【考案の効果】
【００１８】
本考案の創傷被覆材によれば、創傷部に当接する側に有孔フィルムを配し、かつ該有孔フィルムの表面濡れ張力と孔径及び開孔率を特定することで、滲出液の多少にかかわらず創傷部の湿潤状態を常に適度に安定して保つことができるほか、創傷被覆材の交換時には創傷部に引っ付くことなく容易に剥がすことができるため、創傷部を傷めることなく治療期間の短縮化が図れるという特段の効果を奏するものである。
【図面の簡単な説明】
【００１９】
【図１】は、本考案の創傷被覆材の一例を示す断面概略図である。
【考案を実施するための形態】
【００２０】
本考案を実施するための形態は次の通りであるが、これらは本考案を実施するための形態の一例に過ぎず、本考案はこれらの実施形態に限定されるものでない。
【００２１】
（実施の形態）
図１は、本考案に係る創傷被覆材の一例であり、該創傷被覆材１は、創傷部に当接する側から透水性の表面シート２、保水性シート３（符号３１、３２、３３）、吸水性の中間シート４、不透水性の裏面シート５の順に積層し、表面シートと裏面シートを周縁部で接着したものである。
【００２２】
この場合、表面シート２としては厚さ６μｍで、ＪＩＳＫ６７６８に規定する表面濡れ張力が４６ｍＮ／ｍであって、孔径０．６ｍｍ、開孔率２０％に穿孔された有孔のポリエチレンテレフタレートフィルムを用い、保水性シート３としては目付量２８ｇ／ｍ２、保水量３５０ｇ／ｍ２のコットン繊維製不織布（旭化成せんい（株）製「ベンリーゼ」）を３枚積層して使用した。また中間シート４としては０．９％生理食塩水に対し、自重の６０倍の吸水能を持つ目付量３０ｇ／ｍ２の吸水性シート（ベストプロダクツ（株）製「ポリマーシート００３０」）を用い、更に裏面シート５としては厚さ３０μｍの白色ポリエチレンフィルムに目付量２０ｇ／ｍ２のポリプロピレン製不織布を貼合したシートを用いた。
【００２３】
尚、本考案において、保水性シートの保水量とは、縦横１０ｃｍの大きさにカットした保水性シートを水中に３０秒間浸漬した後取り出し、クリップでその一端を把持してぶら下げた状態で１分間放置した後の重量を測定する。保水量は、この時の重量と、浸漬前の重量との差から求めた。即ち、〔保水量（ｇ／ｍ２）＝（水中浸漬後、１分間放置した時のシートの重量−浸漬前のシートの重量）×１００〕となる。
【００２４】
かかる実施形態の創傷被覆材を創傷部に当接して、滲出液の湿潤状態と引き剥がし性を調べたところ、創傷被覆材全体に適量の滲出液がほぼ均一に付着していることが確認された。また、該被覆材を引き剥がす際にも、創傷部に引っ付くことなく容易に剥ぐことができるなど、創傷の治療に優れた効果を発揮することが分かった。
【産業上の利用可能性】
【００２５】
本考案の創傷被覆材は、火傷や切り傷、擦り傷、更に手術後の切開創等の創傷の被覆・保護や治療用として創傷部に直接貼り付けて使用される。
【符号の説明】
【００２６】
１・・・創傷被覆材
２・・・透水性の表面シート
３、３１、３２、３３・・・保水性シート
４・・・吸水性の中間シート
５・・・非透水性の裏面シート
【図１】
0003159787.tif 000003